(57)【要約】【課題】十分な不透明性及び隠蔽性を有し、かつオフセット印刷適性を有するオフセット印刷用新聞用紙を提供する。【解決手段】原紙の少なくとも一方の面に、ホワイトカーボン及びクレーを主成分とし、かつ、これらホワイトカーボンとクレーとの配合割合が９：１〜５：５である表面処理剤を塗工してなることを特徴とするオフセット印刷用新聞用紙。【選択図】  なし【特許請求の範囲】
【請求項１】
原紙の少なくとも一方側の面に、ホワイトカーボン及びクレーを主成分とし、かつ、これらホワイトカーボンとクレーとの配合割合が９：１〜５：５である表面処理剤を塗工してなることを特徴とするオフセット印刷用新聞用紙。
【請求項２】
表面処理剤で塗工された面はＪＩＳ  Ｐ  ８１４７に基づいて測定された動摩擦係数が０．３〜１．５ｍＮの範囲にあることを特徴とする請求項１記載のオフセット印刷用新聞用紙。
【請求項３】
表面処理剤で塗工された面は、エネルギー分散型Ｘ線マイクロアナライザーによって面分析して得られるＸ線像のＡｌの存在部分を示す白色部分の面積が該Ｘ線像全体の面積の３〜４０％とする請求項１又は２記載のオフセット印刷用新聞用紙。
【発明の詳細な説明】
【０００１】
【発明の属する技術分野】本発明はオフセット印刷用新聞に関し、詳しくは、原紙の少なくとも一方の面に塗工層を設けて、特に印刷適性にすぐれ、さらに不透明性及び隠蔽性をもたせたオフセット印刷用新聞用紙に関する。
【０００２】
【従来の技術】
近年、新聞印刷はオフセット輪転印刷による高速化が急速に進んでおり、それに付随して、印刷媒体となる新聞用紙に対しても印刷適性や印刷作業性が求められている。加えて、新聞用紙は省資源や輸送コスト等の面から軽量化が促進され、従来の坪量４６ｇ／ｍ２の軽量紙から坪量４３ｇ／ｍ２の超軽量紙が市場の中心を占めるようになっている。
【０００３】
しかし、新聞用紙の軽量化に伴い、一方の面の印刷が他方の面から見えなくする不透明性・隠蔽性などの光学適性は低下する方向にある。このため、填料の添加の検討が行われており、その填料として、嵩高で比表面積が大きく（比重が小さく）、高い屈折率と吸油性を有するホワイトカーボン（微粒子珪酸塩）の使用が主流となっている［特開平３−２６０１９４号公報（特許文献１）］。また、水和珪酸も多く使用されている［特開平９−１７６９８６号公報（特許文献２）、特開２００２−２９４５８７号公報（特許文献３）］。
【０００４】
しかしながら、物理的強度と光学適性の向上とは相反する関係にあり、例えば不透明性を付与するために填料を過剰に添加すると、物理的強度の低下を引き起すことが知られている。これに加えて、前記の填料であるホワイトカーボン、水和珪酸はその使用が軽量化に大きく寄与するものの、それ自体が高価である。また、これらの填料の内添は中性抄紙ｐＨ６〜８では歩留まりが必ずしも良好でなく、十分な不透明性及び隠蔽性は得られていない。
【０００５】
【特許文献  １】
特開平３−２６０１９４号公報
【特許文献  ２】
特開平９−１７６９８６号公報
【特許文献３】
特開２００２−２９４５８７号公報
【０００６】
【発明が解決しようとする課題】
本発明の課題は、十分な不透明度及び隠蔽性が得られ、オフセット印刷に適した表面を有し、しかも製造コストの高騰が抑制できるオフセット印刷用新聞用紙を提供することにある。
【０００７】
【課題を解決するための手段】
上記課題は下記（１）〜（３）によって達成される。
【０００８】
（１）原紙の少なくとも一方側の面に、ホワイトカーボン及びクレーを主成分とし、かつ、これらホワイトカーボンとクレーとの配合割合が９：１〜５：５である表面処理剤を塗工してなることを特徴とするオフセット印刷用新聞用紙。
【０００９】
（２）表面処理剤で塗工された面はＪＩＳ  Ｐ  ８１４７に基づいて測定された動摩擦係数が０．３〜１．５ｍＮの範囲にあることを特徴とする上記（１）記載のオフセット印刷用新聞用紙。
【００１０】
（３）表面処理剤で塗工された面は、エネルギー分散型Ｘ線マイクロアナライザーによって面分析して得られるＸ線像のＡｌの存在部分を示す白色部分の面積が該Ｘ線像全体の面積の３〜４０％とする上記（１）又は（２）に記載のオフセット印刷用新聞用紙。
【００１１】
【発明の実施の形態】
以下、本発明をさらに詳細に説明する。
【００１２】
本発明の原紙を抄造によって得る際の原料パルプとしては、通常の新聞用紙と同様のパルプを使用することができ、その種類は何ら限定されない。したがって、例えば、ストーングランドパルプ（ＳＧＰ）、加圧ストーングランドパルプ（ＰＧＰ）、リファイナーグランドパルプ（ＲＧＰ）、ケミグランドパルプ（ＣＧＰ）、サーモグランドパルプ（ＴＧＰ）、砕木パルプ（ＧＰ）、サーモメカニカルパルプ（ＴＭＰ）、ケミサーモメカニカルパルプ（ＣＴＭＰ）、リファイナーメカニカルパルプ（ＲＭＰ）等の機械パルプや、デインクドパルプ（ＤＩＰ）、ウェステッドパルプ（ＷＰ）等の古紙パルプから１種あるいは数種を適宜選択して使用することができる。また、必要によっては、クラフトパルプ等の化学パルプも使用することができる。
【００１３】
本発明に係る新聞用紙は、まず前記原料パルプに填料、サイズ剤（紙力増強剤、歩留り向上剤、強化ロジンサイズ剤、エマルジョンサイズ剤など）、耐水化剤、紫外線防止剤等の一般に公知の抄紙用薬品が添加された後、公知の抄造工程により抄紙して原紙（紙支持体）を得る。原料パルプの抄紙に際しては、酸性域で行っても、中性ないしアルカリ性域で行ってもよいが、好ましくはｐＨ６〜８の中性域で行うのがよい。
【００１４】
続いて、この原紙の少なくとも一方の面にホワイトカーボン及びクレーを主成分とする表面処理剤を塗布、乾燥してオフセット印刷用新聞用紙が製造される。
【００１５】
ホワイトカーボンは、ポーラスな凝集構造を形成しているため、不透明度を向上させるものであるが、特に、見掛比重が０．１０〜０．２５ｇ／ｍｌ、比表面積が１００〜２５０ｍ２／ｇ、コールターカウンター法による粒度分布としてＤ５０μｍが３．０〜８．０、Ｄ８０μｍが８．０〜１８．０、Ｄ９７μｍが１９．０〜４０．０、吸油量１８０〜２６０ｍｌ／１００ｇのものが望ましい。
【００１６】
一方、クレーはＡｌ２Ｏ３・２ＳｉＯ２・２Ｈ２Ｏ に近い組成を有する体質顔料で、不透明性及び隠蔽性を向上させるものであるが、特にインティアラムクレーが不透明性の点で望ましい。
【００１７】
ホワイトカーボンとクレーとの配合重量割合は９：１〜５：１、より好ましくは８：２〜６：４である。ホワイトカーボン配合重量割合が９割を超える場合には、低廉化を図ることができない。また、５割未満の場合には不透明度及び隠蔽性などの光学適性を満足し得ない。
【００１８】
表面処理剤（塗工液）の接着剤には例えばスチレン−ブタジエン共重合体等のラテックス  、ポリビニルアルコール、ポリアクリルアミド、変性澱粉などが用いられる。
【００１９】
表面処理剤には、上記のホワイトカーボン、クレー、接着剤の他に、抄紙分野で通常使用されている表面サイズ剤、消泡剤、増粘剤等の助剤を適宜併用することができる。
【００２０】
また、ホワイトカーボン及びクレーの塗工層に占める割合は、塗工層にオフセット印刷適性をもたせ、更に十分な不透明度及び隠蔽性をもたせるためには全固形分中０．３〜３重量％、好ましくは０．５〜２重量％占めるのが効果的である。
【００２１】
塗工層の乾燥塗布量は、顔料（ホワイトカーボン及びクレー）ベースで原紙の片面当り０．１〜１．５ｇ／ｍ２、好ましくは０．２〜１．０ｇ／ｍ２で塗工される。０．１ｇ／ｍ２未満では十分な不透明性・隠蔽性が得られにくく、逆に１．５ｇ／ｍ２を超えるとネッパリ性（新聞用紙表面が湿った状態における粘着性）に起因するブランケットへの張り付き等のおそれが生じることがある。
【００２２】
塗布装置としては特に限定されるものではないが、例えば２ロールサイズプレス、ブレードメタリングサイズプレス、ロッドメタリングサイズプレス、ゲートロールコーター、ブレードコーターバーコーター、ロッドブレードコーター、エアーナイフコーター等が適宜使用される。なお、本発明に係るオフセット印刷用新聞用紙は、従来と同様に原紙へ表面処理剤が塗布、乾燥された後、必要に応じて、表面を平滑化して製品仕上げが行われる。その際の平滑化には、通常キャレンダーが使用されるが、あまり加圧条件を強くせずに平滑化効果の大きいソフトキャレンダーが好ましく使用される。
【００２３】
このようにして製造された新聞用紙は、十分な不透明度及び隠蔽性及を有しているだけでなく、ネッパリ性、ブランケットパイリングの発生を生じさせないものである。
【００２４】
本発明の新聞用紙の塗工面は、ＪＩＳ  Ｐ  ８１４７に規定の動摩擦係数が０．３〜１．５ｍＮ好ましくは０．５〜１．２ｍＮの範囲にあるのが望ましい。本発明の新聞用紙の表面の動摩擦係数を０．３〜１．５ｍＮ範囲に収めるには新聞用紙中に内添する填料の量を増減することで達成される。これにより、本発明の新聞用紙の表面強度はより良好なものとなる。
【００２５】
さらに本発明の新聞用紙の塗工面は、エネルギー分散型Ｘ線マイクロアナライザー（ＥＰＭＡ：Ｅｌｅｃｔｒｏｎ  Ｐｒｏｂｅ  Ｍｉｃｒｏ−Ａｎａｌｙｓｉｓ）によって面分析して得られるＸ線像のＡｌの存在部分を示す白色部分の面積が、Ｘ線像全体の面積の３〜４０％、好ましくは２０〜３０％の範囲にあることが望ましい。これは抄紙スピードを調整することで達成される。ＡＬの存在部分を示す白色部分の面積が３％未満の場合には、不透明度及び隠蔽性などの光学的適性を満足し得ない。また、４０％を超える場合には低廉化を図ることができない。
【００２６】
なお、エネルギー分散型Ｘ線マイクロアナライザーは電子線を試料に照射し、２ミクロン領域の元素分析や二次電子像観察が可能で、金属、有機材料の分析、生体、生物繊維の分析に利用できる装置である。この装置には例えば島津製作所製のＥＰＭＡ−８７０５などある。本発明においては、Ｘ線マイクロアナライザーの加速電圧は１５ＫＶ、倍率５０倍とし、ポラロイド社製白黒ポラロイドフィルム（８．５×１０．８ｃｍ）にて、Ｘ線マイクロアナリザーディスプレーのＸ線像を撮影した。撮影を新聞用紙の表面を無作為に１００箇所行い、得られたＸ線像写真中のＡｌの存在部分を示す白色部分の面積率は、前記ポラロイドフィルムに撮影のＸ線像写真を用い、画像処理装置（株式会社ニレコ製  ルーゼックスＦＳ）にて測定した。画像処理装置は、写真、印刷物等の色分布を、それぞれ面積率で算出する装置である。
【００２７】
【実施例】
次に、実施例を挙げて本発明をより具体的に説明する。ここでの部は重量基準である。
【００２８】
〈実施例１〉
（原紙の作成）針葉樹クラフトパルプ（ＮＢＫＰ）１４部、サーモメカニカルパルパルプ（ＴＭＰ）３９部、グラウンドパルプ（ＧＰ）６部、新聞脱墨古紙パルプ（ＤＩＰ）４１部の比率構成になるパルプスラリーを調整した。かくして得られたパルプスラリーに固形分対比でパルプに対してロジンエマルジョンサイズ（品名：ＳＰＮ−７７３／荒川化学工業社製）０．３％、硫酸バンド１％、および填料としてクレーを灰分で２．５％となるように添加し、ツインワイヤー型抄紙機を使用して抄紙を行い、米坪３９ｇ／ｍ２の原紙を得た。なお、原紙灰分はＪＩＳ  Ｐ８１２８に準拠して測定した。
【００２９】
（新聞用紙の作成）
表面処理剤として、ホワイトカーボン（トクヤマ製：トクシール（見掛比重が０．１７ｇ／ｍ２、比表面積が１６９ｍ２／ｇ、コールターカウンター法による粘度分布としてＤ５０μｍ４．６、Ｄ８０μｍが９．１、Ｄ９７μｍが２０．２、吸油量２３４ｍｌ／１００ｇ）５０部とクレー５０部、分散媒（東亜合成化学製：アロンＴ４０）０．０２部及び接着剤（三井化学社製：ポリアクリルアミド）１５部からなる表面処理剤を調整した。
【００３０】
この表面処理剤を前記で得た原紙の両面に、ゲートロールコーターを使用して、乾燥重量が片面当り０．８ｇ／ｍ２となるように塗布、乾燥した後、ソフトカレンダーで処理してオフセット印刷用新聞用紙を製造した。
【００３１】
〈実施例２〉
ホワイトカーボンの配合量を６５部とし、またクレーの配合量３５部とした以外は実施例１と同様にして、オフセット印刷用新聞用紙を製造した。
【００３２】
〈実施例３〉
ホワイトカーボンの配合量を９０部とし、またクレーの配合量１０部とした以外は実施例１と同様にして、オフセット印刷用新聞用紙を製造した。
【００３３】
〈比較例１〉
実施例１における、ホワイトカーボンを５０部及びクレー５０部の代わりにホワイトカーボンのみ１００部を用いた以外は実施例１と同様にして、オブセット新聞用紙を製造した。
【００３４】
〈比較例２〉
実施例１における、ホワイトカーボンを４０部及びクレー６０部を用いた以外は実施例１と同様にして、オブセット新聞用紙を製造した。
【００３５】
〈比較例３〉
実施例１における、ホワイトカーボンを１０部及びクレー９０部を用いた以外は実施例１と同様にして、オブセット新聞用紙を製造した。
【００３６】
これら実施例１〜３、及び比較例１〜３で得られた新聞用紙についての品質評価を行った。結果を表１に示す。
【００３７】
（不透明度）  ＪＩＳ  Ｐ  ８１３８に準じて測定した。
（印刷不透明度）  オフセット輪転印刷機で、オフセット輪転印刷用インキ（墨）のインキ量を変えて印刷し、印刷面反射率が９％のときの、印刷前の裏面反射率（印刷面の反射面）に対する印刷後の裏面反射率の比率を求めた。なお、反射率の測定には分光白色度測色機（スガ試験機社製）を用いた。
（動摩擦係数）  ＪＩＳ  Ｐ  ８１４７  に準じて測定した。
（Ｘ線像Ａｌ面積）  島津製作所製のＥＰＭＡ−８７０５で測定した。
【００３８】
【表１】
2004256950.tif 000002
【００３９】
【発明の効果】
本発明のオフセット印刷用紙は、原紙表面の少なくとも一方側に表面処理剤を塗工することで、表面強度が高く、不透明度の問題もなく、高速輪転機オフセット印刷に適応したオフセット用新聞用紙を得ることができる。また、ホワイトカーボンの一部を安価なクレーに代替させているので、製造コストを下げることが可能となった。